【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
（Ａ）水分散性ラテックス、（Ｂ）エチレン性不飽和結合を有する親水性モノマー、（Ｃ）エチレン性不飽和結合を有するＨＬＢが１０以下である疎水性モノマー、（Ｄ）ゴムおよび（Ｅ）光重合開始剤を含有する感光性樹脂組成物。
【請求項２】
支持体上に請求項１に記載の感光性樹脂組成物からなる感光性樹脂層が形成されてなる感光性フレキソ印刷版原版。
【請求項３】
請求項２に記載の感光性フレキソ印刷版原版を露光、次いで現像してなるフレキソ印刷版。
【手続補正２】
【補正対象書類名】明細書
【補正対象項目名】００１１
【補正方法】変更
【補正の内容】
【００１１】
【課題を解決するための手段】
本発明者らは上記課題を解決するため鋭意検討を重ねた結果、エチレン性不飽和結合を有するＨＬＢが１０以下である疎水性モノマーを用いることによって合成ゴム、水分散ラテックス、および親水性モノマーの海島構造を化学的な架橋をさせることにより印刷時にレリーフ部が削れてくることのないことを見出した。
【手続補正３】
【補正対象書類名】明細書
【補正対象項目名】００１２
【補正方法】変更
【補正の内容】
【００１２】
本発明の感光性樹脂組成物は上記課題を解決するために主として次の構成を有する。すなわち、「（Ａ）水分散性ラテックス、（Ｂ）エチレン性不飽和結合を有する親水性モノマー、（Ｃ）エチレン性不飽和結合を有するＨＬＢが１０以下である疎水性モノマー、（Ｄ）ゴムおよび（Ｅ）光重合開始剤を含有する感光性樹脂組成物。」である。
【手続補正４】
【補正対象書類名】明細書
【補正対象項目名】００２８
【補正方法】変更
【補正の内容】
【００２８】
（Ｃ）成分としてエチレン性不飽和結合を有するＨＬＢが１０以下である疎水性モノマーを用いるものである。本発明において、疎水性モノマーとは、一般に強い極性を有する官能基をモノマー中に持たないモノマーであり、水やエタノールへの溶解性の低いモノマーである。
【手続補正５】
【補正対象書類名】明細書
【補正対象項目名】００３２
【補正方法】変更
【補正の内容】
【００３２】
本発明において用いられる（Ｃ）エチレン性不飽和結合を有する疎水性モノマーは、ＨＬＢ値が１０以下であり、さらには７以下が好ましい。
【手続補正６】
【補正対象書類名】明細書
【補正対象項目名】００３６
【補正方法】変更
【補正の内容】
【００３６】
これら（Ａ）〜（Ｄ）成分を含有する樹脂組成物は、それぞれの極性の違いから不均一系の海島構造、あるいは海海構造を形成する。極性が高く粘度の低い（Ｂ）親水性モノマーおよび親水性モノマーに分散している（Ａ）水分散性ラテックスは海相を形成する。これに対して、極性が低く粘度の高い（Ｄ）ゴム成分と極性が低い（Ｃ）疎水性モノマーは島成分を形成するが、（Ｃ）疎水性モノマーと（Ｄ）ゴム成分は完全にもしくは部分的に相溶した島成分をも形成する。本発明では、親水性の高い海相により水現像を発現させ、疎水性の高い島相により水性インキ耐性を発現させているため、微細な画像のレリーフを形成するには島相成分が一様に分散している方が好ましい。「一様に」とは、樹脂組成物のある部分を局所的に、具体的には２μｍ四方の断面を形態観察した際に、複数種の相が観察できる状態のことである。島成分が一様に分散していないと、すなわち単一の相が大きな部分を占めると、局所的な水現像ができず、微細な画像を再現できないとか、再現された微細な画像が局所的に水性インキ耐性が不足、つまり水性インキで画像レリーフが膨潤し、局所的に画像が太るといった問題が生じる。よって、（Ｄ）ゴムは内部架橋していないものが好ましい。
【手続補正７】
【補正対象書類名】明細書
【補正対象項目名】００３７
【補正方法】変更
【補正の内容】
【００３７】
島相の平均粒径は０．５〜１０μｍであり、この粒径が１０μｍ以下であると画像再現性が良好である。前記平均粒径は好ましくは０．５〜７μｍである。（Ｃ）エチレン性不飽和結合を有するＨＬＢが１０以下である疎水性モノマーは極性が低いことから、（Ｃ）成分の全部または一部は島成分を形成する極性が低く粘度の高い（Ｄ）ゴム成分に取り込まれ、島相の外表面にも存在することになる。島相の、特に島相の表面付近に存在する（Ｃ）エチレン性不飽和結合を有するＨＬＢが１０以下である疎水性モノマーは、海相（極性が高く粘度の低い（Ｂ）エチレン性不飽和結合を有する親水性モノマーおよび親水性モノマーに分散している（Ａ）水分散性ラテックスの海相）中の（Ｂ）エチレン性不飽和結合を有する親水性モノマーとの間で露光により海島構造が強固な結合を持つに至る。これによりレリーフは強靱なものとなり、印刷時にレリーフ部が削れることがない。
また、本発明の感光性樹脂組成物中には（Ｅ）成分として光重合開始剤を加えるものである。光重合開始剤としては、光によって重合性の炭素−炭素不飽和基を重合させることができるものであれば全て使用できる。なかでも、光吸収によって、自己分解や水素引き抜きによってラジカルを生成する機能を有するものが好ましく用いられる。例えば、ベンゾインアルキルエーテル類、ベンゾフェノン類、アントラキノン類、ベンジル類、アセトフェノン類、ジアセチル類などである。光重合開始剤の配合量としては、全感光性樹脂組成物に対して０．１〜５０重量％の範囲が好ましい。０．１重量％以上とすることで、開始効率が減少することなく、画像再現が良好である。５０重量％以下とすることで感度が高すぎることなくて、露光時間のコントロールが容易となるので好ましい。
【手続補正８】
【補正対象書類名】明細書
【補正対象項目名】００３８
【補正方法】変更
【補正の内容】
【００３８】
本発明の感光性樹脂組成物には、可塑剤を加えることもできる。この可塑剤としては、一般的に版材を柔軟化する性質を有するものであれば特に限定されるものではないが、（Ｂ）〜（Ｃ）成分であるモノマー成分や（Ｄ）成分であるポリマー成分と相溶性が良好なものが好ましい。より好ましくは、室温で液状のポリエン化合物やエステル結合を有する化合物である。室温で液状のポリエン化合物としては、液状のポリブタジエン、ポリイソプレン、されにそれらの末端基あるいは側鎖を変性したマレイン化物、エポキシ化物などがある。エステル結合を有する化合物としては、フタル酸エステル、リン酸エステル、セバシン酸エステル、アジピン酸エステル、分子量１０００〜３０００のポリエステルが挙げられる。
【手続補正９】
【補正対象書類名】明細書
【補正対象項目名】００４４
【補正方法】変更
【補正の内容】
【００４４】
上記（Ａ）成分と（Ｂ）成分の混合物に（Ｃ）〜（Ｅ）成分を混練することにより、感光性樹脂組成物を得ることができる。
【手続補正１０】
【補正対象書類名】明細書
【補正対象項目名】００５３
【補正方法】変更
【補正の内容】
【００５３】
＜実施例１＞
ポリアミド樹脂（ε−カプロラクタム／ヘキサメチレンジアミンとアジピン酸の等モル塩／α，−ジアミノプロピルポリオキシエチレン（数平均分子量：１０００）とアジピン酸の等モル塩＝２０／２０／６０（重量比）の共重合ポリアミド）：２重量部、（Ｄ）成分である“Ｎｉｐｏｌ”ＤＮ２１４（日本ゼオン（株）製、部分架橋ニトリルゴム）：１３重量部、“Ｎｉｐｏｌ”１０７２（日本ゼオン（株）製、カルボキシル化ニトリルゴム）：０．４５重量部および“Ｎｉｐｏｌ”１２２０Ｌ（日本ゼオン（株）製、ブタジエンゴム）：１８重量部を１５０℃に加熱した２００ｍｌの容量を持つラボニーダーミル（（株）トーシン社製）で５分間混練した。この後、“プラストロジン”Ｊ（藤沢薬品工業（株）製、アミド系ゴム加工助剤）：２重量部、“プロノン”２０４（日本油脂（株）製、エチレングリコールとプロピレングリコールの共重合体）：０．５重量部、アクリル酸ステアリルエステル：２重量部、（Ａ）成分と（Ｂ）成分の混合体である上記水分散性ラテックス／親水性モノマー混合体−１：４３重量部および（Ｃ）成分である“ライトエステル”ＢＰ−６ＥＭ（共栄社化学（株）製、ビスフェノールとトリエチレングリコールメタクリレートのジエステル化物、３６５ｎｍにおける屈折率：１．５２６  ＨＬＢ値：８．４）：４重量部と“ライトアクリレート”Ｓ−Ａ（共栄社化学（株）製、ステアリルアクリレート、３６５ｎｍにおける屈折率：１．４５  ＨＬＢ値：０．１）：３重量部をラボニーダーミル中に投入し、さらに１２０℃で１０分間混練した。その後、（Ｅ）成分として“イルガキュア”６５１（チバ・スペシャリティ・ケミカルズ（株）製）：０．５重量部、“イルガキュア”８１９（チバ・スペシャリティ・ケミカルズ（株）製）：０．４重量部、紫外線吸収剤として“チヌビン”３２７（チバ・スペシャリティ・ケミカルズ（株）製）：０．１重量部、重合禁止剤としてハイドロキノンモノメチルエーテル：０．３重量部を添加して５分間混練し、感光性樹脂組成物−１を得た。